ПАНЕЛЬ ФАСАДНАЯ УТЕПЛИТЕЛЬНАЯ

Полезная модель относится к области строительства, а именно к фасадным отделочным материалам, и может быть использована для наружной декоративной облицовки и утепления фасадов жилищно-гражданских, промышленных и других видов зданий.
Аналогом является теплоизоляционная панель, содержащая основание, выполненное в виде плиты из пенополистирола, и декоративно-защитный слой, выполненный из полимерпесчаной смеси (патент UA №80912 U, МПК E04F 13/00, 12.11.2007).
Прототипом является плита облицовочная декоративная утеплительная пенополистерольная, либо минераловатная, либо из другого теплоизолирующего материала, отличающаяся тем, что дополнительно содержит декоративно-защитный полимерцементно-песчаный слой, армированный фиброволокном (патент RU №109771 U1, МПК E04C 2/288, 27.10.2011).
Основным недостатком аналога и прототипа является наличие в декоративно-защитном слое полимерной добавки, из-за которой при формировании декоративно-защитного слоя полимерцементно-песчаная смесь имеет повышенную усадку, что может привести к образованию трещин. Кроме этого, указанная полимерная добавка значительно увеличивает стоимость плиты облицовочной декоративной утеплительной.
Задачей полезной модели является разработка панели фасадной утеплительной, в которой устранены недостатки аналога и прототипа.
Техническим результатом полезной модели является исключение трещин при формировании декоративно-защитного слоя.
Технический результат достигается тем, что в панели фасадной утеплительной, содержащей теплоизоляционную основу с присоединенным к ней декоративно-защитным слоем, армированным фиброволокном, согласно настоящей полезной модели, декоративно-защитный слой представляет собой декоративный мелкозернистый известнякцементно-песчаный фибробетон.
При этом декоративно-защитный слой содержит отходы камнепиления известняка-ракушечника фракцией до 5 мм.
3
3
3
3
По химическому составу отходы камнепиления известняка-ракушечника в основном состоят из карбоната кальция (CaCO) и магния (MgCO), содержание которых колеблется: CaCO от 73 до 94%, MgCO - от 0,4 до 12%. Они являются практически чистыми карбонатами кальция и магния (массовая доля кальция - не менее 35%), и не содержат в своем составе токсичных веществ, что предопределяет возможность их использования в качестве известкового материала.
Наличие в декоративно-защитном слое известняка повышает физико-механические и эксплуатационные свойства мелкозернистого известнякцементно-песчаного фибробетона за счет снижения открытой капиллярной пористости и создания мелкопористой тонкокапиллярной структуры.
Сущность полезной модели поясняется чертежом, на котором изображена предлагаемая панель фасадная утеплительная.
Панель фасадная утеплительная (панель ФУ) содержит теплоизоляционную основу 1 с присоединенным к ней декоративно-защитным слоем 2, армированным фиброволокном.
Отличием предлагаемой панели ФУ является то, что декоративно-защитный слой 2 представляет собой декоративный мелкозернистый известнякцементно-песчаный фибробетон, который содержит отходы камнепиления известняка-ракушечника фракцией до 5 мм.
Пример конкретного выполнения.
Заявленная панель ФУ представляет собой двухслойную панель длиной и шириной, равными 495 мм, толщиной от 30 мм (возможны другие размеры панели, в зависимости от конкретных требований архитектуры).
Один слой панели ФУ (теплоизоляционная основа 1) толщиной от 20 мм, является теплоизолирующим слоем, который выполняет функцию тепловой изоляции фасада здания.
Теплоизоляционная основа 1 представляет собой жесткий листовой теплоизолирующий материал (листовой пенополистирол с антипиреном по ГОСТ 15588 или минераловатная плита по ГОСТ 9573), при этом ее толщина рассчитывается исходя из климатических условий эксплуатации фасада здания.
Другой слой панели ФУ, толщиной от 10 мм до 15 мм в зависимости от конфигурации фактурного рисунка панели, является декоративно-защитным слоем 2, армированным фиброволокном (пропиленовое фиброволокно в соответствии с ТУ 2272-00186254023-2010).
Декоративно-защитный слой 2 представляет собой декоративный мелкозернистый известнякцементно-песчаный фибробетон, который содержит отходы камнепиления известняка-ракушечника фракцией до 5 мм, портландцемент по ГОСТ 10178, ГОСТ 31108, песок по ГОСТ 8736, пластификатор марки С-3 по ГОСТ 24211-91, ТУ 5870-004-46849456-04.
Декоративно-защитный слой 2 выполняет эстетические функции и защищает теплоизоляционную основу 1 от внешних воздействий. Декоративно-защитный слой 2 может иметь фактурную (ФУ-Ф) или гладкую (ФУ-Г) внешнюю поверхность. Масса пенополистирольных и минераловатных панелей ФУ равна, соответственно, 5 кг и 6,5 кг ±15%.
Физико-механические показатели панелей ФУ приведены в таблице 1.
Панель фасадную утеплительную изготавливают следующим образом.
Соединение (сращивание) материала предлагаемой панели ФУ происходит в процессе изготовления декоративно-защитного слоя, который получают методом вибролитья в форму.
Вначале в форму заливают смесь для декоративно-защитного слоя 2. Затем лист теплоизолирующего материала (теплоизоляционную основу 1) помещают в форму на смесь декоративно-защитного слоя 2.
Затем на импульсном вибростоле осуществляют соединение материалов фасадной панели за счет вибрации.
Далее на ударном элекро-магнитном вибростоле производят сращивание материалов панели ФУ за счет ударных элекро-магнитных колебаний, вследствие чего происходит проникновение жидкой смеси декоративно-защитного слоя 2 в пористую поверхность теплоизоляционной основы 1.
В процессе изготовления панели ФУ оба слоя сращиваются между собой в одну панель фасадную утеплительную путем впресовывания теплоизолирующего слоя (теплоизоляционной основы 1) в декоративно-защитный слой 2, обеспечивая прочное неразъемное монолитное соединение обоих слоев.
Декоративно-защитный слой 2, армированный фиброволокном, после застывания и последующей выдержки представляет собой декоративный мелкозернистый известнякцементно-песчаный фибробетон.
Использование заявленной полезной модели, по сравнению с прототипом, за счет замены полимерной добавки на известняковую добавку (отходы камнепиления известняка-ракушечника) позволит, при формировании декоративно-защитного слоя, значительно снизить усадку и, тем самым, исключить трещины, а также позволит обеспечить более высокую адгезию к теплоизоляционной основе и более глубокое проникновение жидкой смеси декоративно-защитного слоя в пористую поверхность теплоизолирующего слоя и, тем самым, получить более прочное монолитное соединение обоих слоев.
Замена полимерной добавки на известняковую добавку (отходы камнепиления известняка-ракушечника) позволит исключить появление грибка и плесени, как с внешней стороны, так и во внутренней части панели фасадной утеплительной.
Кроме этого, значительно снижается стоимость панелей ФУ из-за использования отходов камнепиления известняка-ракушечника, и улучшается экологическое состояние территорий, например в Республике Крым, со значительным скоплением отходов камнедобычи.